(57)【要約】  本発明は、ただ１つの（メタ）アクリロイルオキシ基と、そのエチレン性不飽和基にポリオキシエチレン連結鎖を介して共有結合したトリス（トリメチルシロキシ）シリル基とを含むＴＲＩＳ含有ビニル系モノマーを提供する。本発明はまた、本発明のＴＲＩＳ含有ビニル系モノマーから誘導されるモノマー単位を含む、ポリマー、化学線架橋性シリコーン含有プレポリマー、シリコーンヒドロゲルポリマー材料、又はシリコーンヒドロゲルコンタクトレンズに関する。更にまた、本発明は、本発明のＴＲＩＳ含有ビニル系モノマーを製造する方法を提供する。
2016501948.tif 000002
【特許請求の範囲】
【請求項１】
式（Ｉ）
【化１】
2016501948.tif 000009
［式（Ｉ）中、ｑ１は６〜２０、好ましくは７〜１６、より好ましくは８〜１４の整数、Ｒ1は水素又はメチル、Ｒ2は２０以下の炭素原子を含み、主鎖中に１つ以上のエーテル結合、チオ結合、アミン結合、カルボニル結合、又はアミド結合を有してもよいアルカン又はシクロアルカンのジラジカルである。］
で表されるＴＲＩＳ含有ビニル系モノマー。
【請求項２】
Ｒ2は炭素数２〜５のアルカンジラジカルである、請求項１記載のＴＲＩＳ含有ビニル系モノマー。
【請求項３】
水に対して少なくとも約５重量％、好ましくは少なくとも約１０重量％、より好ましくは少なくとも約２０重量％の溶解度又は分散度を有する、請求項１又は２記載のＴＲＩＳ含有ビニル系モノマー。
【請求項４】
水に対して少なくとも約５重量％、好ましくは少なくとも約１０重量％、より好ましくは少なくとも約２０重量％の溶解度又は分散度を有し、請求項１、２又は３記載のＴＲＩＳ含有ビニル系モノマーから誘導される単量体単位を含む、化学線架橋性シリコーン含有プレポリマー。
【請求項５】
（１）少なくとも１つのポリシロキサン含有架橋剤から誘導される架橋性単位及び／又はポリシロキサン含有ビニル系モノマーから誘導されるポリシロキサン単位、（２）少なくとも１つの親水性ビニル系モノマーから誘導される親水性単位、（３）チオール基以外の第１の反応性官能基を有する連鎖移動剤及び／又はエチレン性不飽和基以外の第２の反応性官能基を有するビニル系モノマーから誘導される重合性単位であって、各重合性単位が１つの重合性単位に第１又は第２の反応性官能基を介して共有結合しているエチレン性不飽和基を含む重合性単位、（４）必要に応じて、少なくとも１つの非シリコーン架橋剤から誘導される非シリコーン架橋性単位、及び（５）必要に応じて、紫外線吸収性ビニル系モノマーから誘導される紫外線吸収性単位、を更に含む請求項４記載のプレポリマー。
【請求項６】
親水性ビニル系モノマーから誘導される親水性単量体単位と、請求項１〜３のいずれか１項記載のＴＲＩＳ含有ビニル系モノマーから誘導される単量体単位と、を含むシリコーンヒドロゲル材料。
【請求項７】
請求項６記載のシリコーンヒドロゲル材料を含むソフトコンタクトレンズであって、完全に水和した状態で約２０重量％〜約７５重量％（好ましくは約２５重量％〜約７０重量％、より好ましくは約３０重量％〜約６５重量％）の含水率と、少なくとも約４０ｂａｒｒｅｒ（好ましくは少なくとも約５０ｂａｒｒｅｒ、より好ましくは少なくとも約６０ｂａｒｒｅｒ、更に好ましくは少なくとも約７０ｂａｒｒｅｒ）の酸素透過度（Ｄｋ）と、約０．１ＭＰａ〜約２．０ＭＰａ、好ましくは約０．２ＭＰａ〜約１．５ＭＰａ、より好ましくは約０．３ＭＰａ〜約１．２ＭＰａ、更に好ましくは約０．４ＭＰａ〜約１．０ＭＰａの弾性率と、を有するソフトコンタクトレンズ。
【請求項８】
式（ＩＩ）のポリオキシエチレン（メタ）アクリレートと式（ＩＩＩ）のイソシアナトアルキルトリス（トリメチルシロキシ）シランとを、溶媒の存在下又は非存在下で且つ触媒の存在下において反応させる工程を含む、請求項１、２又は３記載のシリコーンビニル系モノマーの製造方法。
【化２】
2016501948.tif 000010
［式中、Ｒ1は水素又はメチル基、ｑ１は６〜２０の整数、Ｒ2は２０以下の炭素原子を含み、主鎖中に１つ以上のエーテル結合、チオ結合、アミン結合、カルボニル結合、又はアミド結合を有してもよいアルカン又はシクロアルカン（好ましくはアルカン）のジラジカル（好ましくは１２以下の炭素原子を含むアルカンジラジカル）である。］
【請求項９】
前記反応工程はケトン溶媒、好ましくはメチルエチルケトン（ＭＥＫ）及びメチルイソブチルケトン（ＭＩＢＫ）から選んだケトン溶媒である溶媒の中で行う請求項８記載の方法。
【請求項１０】
前記触媒はアミン触媒、錫触媒、及び／又は鉄触媒であり、好ましくはトリエチルアミン、ジブチル錫ジラウレート、トリス（２，４−ペンタンジオナト）鉄（ＩＩＩ）、及びその組み合わせから成る群から選ばれる請求項８又は９記載の方法。
【請求項１１】
前記触媒は式（ＩＩ）のポリオキシエチレン（メタ）アクリレート及び式（ＩＩＩ）のイソシアナトアルキルトリス（トリメチルシロキシ）シランの全重量に対して約１０〜約１，０００ｐｐｍ、より好ましくは約５０〜約５００ｐｐｍの量で存在する請求項８、９又は１０記載の方法。
【請求項１２】
前記反応工程は、前記式（ＩＩ）のポリオキシエチレン（メタ）アクリレート、前記式（ＩＩＩ）のイソシアナトアルキルトリス（トリメチルシロキシ）シラン及び反応溶媒を反応器内に仕込んだ後、これに触媒を加えて反応混合物を形成することによって行う請求項８〜１１のいずれか１項記載の方法。
【請求項１３】
前記反応工程は、前記式（ＩＩ）のポリオキシエチレン（メタ）アクリレート、反応溶媒及び触媒を反応器内に仕込んだ後、前記式（ＩＩＩ）のイソシアナトアルキルトリス（トリメチルシロキシ）シランを滴下添加して反応混合物を形成することによって行い、該滴下添加は好ましくは約−１０℃〜約３０℃の温度で開始し、該滴下添加の間、前記反応混合物の内部温度が５０℃より低くなるように調整する請求項８〜１１のいずれか１項記載の方法。
【請求項１４】
前記式（ＩＩＩ）のイソシアナトアルキルトリス（トリメチルシロキシ）シランに対する前記式（ＩＩ）のポリオキシエチレン（メタ）アクリレートのモル比が約１．０〜約１．２である請求項８〜１３のいずれか１項記載の方法。
【発明の詳細な説明】
【技術分野】
【０００１】
本発明はポリオキシエチレンセグメントを有するトリス（トリメチルシロキシ）シランビニル系モノマーの１つのクラス、及びコンタクトレンズなどの医療器具を製造するその用途に関する。更に、本発明はこのクラスのトリス（トリメチルシロキシ）シランビニル系モノマーの製造方法に関する。
【背景技術】
【０００２】
トリス（トリメチルシリルオキシ）シリル（「ＴＲＩＳ」）基を有するビニル系モノマー、例えば、トリス（トリメチルシリルオキシ）シリルプロピルアクリレート、トリス（トリメチルシリルオキシ）シリルプロピルメタクリレート、トリス（トリメチルシリルオキシ）シリルプロピルアクリルアミド、トリス（トリメチルシリルオキシ）シリルプロピルメタクリルアミド、トリス（トリメチルシロキシシリル）プロピルビニルカルバメートなどは、シリコーンヒドロゲルコンタクトレンズを製造するのに広く使用されているが、それは、このＴＲＩＳ含有ビニル系モノマーがレンズに清澄性と優れたレンズ特性を与えながらレンズ材料の酸素透過度を高めることができるからである。とりわけ、ＴＲＩＳ含有ビニル系モノマーの存在は、レンズの取扱いの際のレンズ折れ痕の消失のためにも重要である可能性がある。しかし、コンタクトレンズ業界で使用され、及び／又は市場に出回っているＴＲＩＳ含有ビニル系モノマーの多くは一般に疎水性であって、シリコーンヒドロゲルレンズ用配合物の親水性成分とは適合性が無く、また、水性シリコーンヒドロゲルレンズ用配合物の製造には適していない。加えて、重合しなかったＴＲＩＳ含有ビニル系モノマーは、レンズ抽出工程において有機溶媒を用いて成形済みレンズから除去しなければならない。このようなレンズ抽出工程は、生産費を増大させるばかりでなく、環境保護の観点から好ましくない。
【０００３】
従って、水に対して十分な可溶性を有すると共に、環境に優しいレンズ製造工程に使用可能なＴＲＩＳ含有ビニル系モノマーが、なお、求められている。
【発明の概要】
【０００４】
一つの態様において、本発明は、ただ１つのエチレン性不飽和基と該エチレン性不飽和基にポリオキシエチレン結合鎖を介して共有結合したトリス（トリメチルシリルオキシ）シリル基とを含むＴＲＩＳ含有ビニル系モノマーを提供する。
【０００５】
もう一つの態様において、本発明は、本発明のＴＲＩＳ含有ビニル系モノマーを含む重合性組成物の重合生成物であるポリマーを提供する。
【０００６】
更なる態様において、本発明は、本発明のＴＲＩＳ含有ビニル系モノマーを製造する方法を提供する。この方法は、ポリオキシエチレン（メタ）アクリレートとイソシアナトアルキルトリス（トリメチルシロキシ）シランとを、溶媒の存在下又は非存在下、且つ、触媒の存在下において反応させる工程を含む。
【図面の簡単な説明】
【０００７】
【図１】好ましいＴＲＩＳ含有ビニル系モノマーの1Ｈ−ＮＭＲスペクトルを示す図である。
【発明の実施態様の詳細な説明】
【０００８】
別に定義しない限り、本明細書で使用する技術的及び科学的用語は、本発明の属する技術分野の当業者に通常理解されているのと同じ意味を持つ。一般に、本明細書で使用する命名法及び実験室手順は公知であり、当技術分野で普通に使用されている。これらの手順のために、当技術分野や様々な一般参考文献において提供されているような従来法が使用される。用語が単数形で使用されている場合、本発明者らはその用語の複数形をも考えている。本明細書で使用する命名法及び以下に説明する実験室手順は、公知であって当技術分野で普通に使用されているものである。
【０００９】
本明細書で使用する「約」は「約」と呼称される数が、その数に対してその数の１〜１０％をプラス又はマイナスしたものを含む。
【００１０】
「医療器具」とはその操作の過程において患者の組織、血液、又はその他の体液に接触する表面を有する器具のことをいう。医療器具の例としては、（１）例えば血液酸素添加器、血液ポンプ、血液センサー、血液輸送用配管などのように血液に接触し、その後にその血液が患者に戻されるもののように、手術に使用される体外器具、（２）血管又は心臓に植え込まれる人工血管、ステント、ペースメーカーリード線、心臓弁などの、人体又は動物の体に植え込まれる人工器官、（３）血管又は心臓にモニタリング又は修復の目的で導入されるカテーテル、ガイドワイヤなどの一時的な血管内使用のための器具、及び（４）眼科用器具が挙げられる。
【００１１】
本明細書で使用する「眼科用器具」とは、目に接して、又は目の周りあるいは目の近傍にて使用する、コンタクトレンズ（ハード又はソフト）、眼内レンズ、角膜アンレー、その他の眼科用器具（例えば、ステント、緑内障シャントなど）のことをいう。
「コンタクトレンズ」とは、装着者の目に接して、又は目の中に置くことができる構造物のことをいう。コンタクトレンズは使用者の視力を修正、改善又は変更することができるが、必ずしもそうである必要はない。コンタクトレンズは、当技術分野で知られているか又は後に開発される適当ないかなる材料のものでもよく、ソフトレンズ、ハードレンズ、又はハイブリッドレンズであり得る。「シリコーンヒドロゲルコンタクトレンズ」とは、シリコーンヒドロゲル材料を含むコンタクトレンズのことをいう。
【００１２】
「ヒドロゲル」又は「ヒドロゲル材料」とは、水に不溶であるが完全に水和した時には少なくとも１０重量％の水を吸収することのできるポリマー材料のことをいう。
「シリコーンヒドロゲル」とは、少なくとも１つのシリコーン含有モノマー又は少なくとも１つの架橋可能なシリコーン含有プレポリマーを含む重合性組成物の共重合によって得られるシリコーン含有ヒドロゲルのことをいう。
【００１３】
本明細書で使用する「親水性」とは、脂質とよりも水とより容易に結びつく材料又はその一部を表す。
【００１４】
「ビニル系モノマー」とは、ただ１つのエチレン性不飽和基を有し、溶媒に可溶である化合物のことをいう。
【００１５】
溶媒中の化合物又は材料についての「可溶（性）」という用語は、その化合物又は材料が室温（即ち、約２０℃〜約３０℃の温度）においてその溶媒に溶解して少なくとも約１重量％の濃度の溶液を生じることができることを意味する。
溶媒中の化合物又は材料についての「不溶（性）」という用語は、その化合物又は材料が室温（上記の定義による）においてその溶媒に溶解できた時の溶液の濃度は０．００５重量％未満であることを意味する。
【００１６】
本出願で使用する「エチレン性不飽和基」という用語は、ここでは広い意味で使われており、少なくとも１つの＞Ｃ＝Ｃ＜基を含むいかなる基をも包含することを意図している。エチレン性不飽和基の例としては、
【化１】
2016501948.tif 000003
アリル基、ビニル基、スチレニル基、又はその他のＣ＝Ｃ含有基が挙げられるが、これらに制限されるものではない。
【００１７】
本出願で使用する「（メタ）アクリルアミド」という用語は、メタクリルアミド及び／又はアクリルアミドのことをいい、「（メタ）アクリレート」という用語は、メタクリレート及び／又はアクリレートのことをいう。
【００１８】
重合性組成物、プレポリマー又は材料の硬化、架橋又は重合について本明細書で使用する「化学線による」（ａｃｔｉｎｉｃａｌｌｙ）は、硬化（例えば、架橋及び／又は重合）が例えば紫外線照射、電離放射線（例えば、γ線又はＸ線照射）、マイクロ波照射などの化学線照射によって行われることを意味する。熱硬化又は化学線硬化方法は当業者には周知である。
【００１９】
本出願で使用する「親水性ビニル系モノマー」という用語は、水溶性であるかあるいは室温で少なくとも１０重量％の水を吸収できるホモポリマーを形成することのできるビニル系モノマーのことをいう。
本出願で使用する「疎水性ビニル系モノマー」という用語は、ホモポリマーとして、室温で水に不溶で１０重量％未満の水しか吸収できないポリマーを典型的に生じるビニル系モノマーのことをいう。
本出願で使用する「ＴＲＩＳ」とは、−Ｓｉ−［ＯＳｉ（ＣＨ3）3］3という基、即ちトリス（トリメチルシリルオキシ）シリル基のことをいう。
【００２０】
「プレポリマー」とは、２つ以上又はそれ以上のエチレン性不飽和基を含む出発ポリマーであって、化学線又は熱によって硬化する（例えば、架橋する）ことができて出発ポリマーよりも大幅に高い分子量を持つ架橋ポリマーを生じる出発ポリマーのことをいう。
【００２１】
本出願で使用する「架橋剤」という用語は、少なくとも２つのエチレン性不飽和基を有し室温で溶媒に可溶である化合物又はポリマーのことをいう。「架橋剤」とは、約７００ダルトン又はそれ以下の分子量を有する架橋剤のことをいう。
【００２２】
「ポリシロキサン」とは、
【化２】
2016501948.tif 000004
［式中、Ｒ3、Ｒ4、Ｒ5、Ｒ6、Ｒ7、Ｒ8、Ｒ9及びＲ10は互いに独立にＣ1−Ｃ10アルキル、Ｃ1−Ｃ4アルキル置換又はＣ1−Ｃ4アルコキシ置換されたフェニル、Ｃ1−Ｃ10フルオロアルキル、Ｃ1−Ｃ10フルオロエーテル、Ｃ6−Ｃ18アリール基、又は−ａｌｋ−（ＯＣＨ2ＣＨ2）n1−ＯＲ11（式中、ａｌｋはＣ1−Ｃ6２価アルキレン基、Ｒ11は水素又はＣ1−Ｃ5アルキル、ｎ１は１〜１０の整数）、ｍ１及びｍ２は互いに独立に０〜５０の整数であって、（ｍ１＋ｍ２）は１〜１００である。］というただ１つのポリシロキサンセグメントを含む化合物のことをいう。
「鎖延長したポリシロキサン」とは、結合（ｌｉｎｋａｇｅ）によって分けられた少なくとも２つのポリシロキサンセグメントを含む化合物のことをいう。
「ポリシロキサン含有架橋剤」とは、少なくとも２つのエチレン性不飽和基と少なくとも１つのポリシロキサンセグメントを有する化合物のことをいう。
【００２３】
本出願で使用する「ポリマー」という用語は、１つ以上のモノマー又はプレポリマーを重合／架橋することによって生成した材料を意味する。
【００２４】
本出願で使用するポリマー材料（モノマー材料又はマクロマー材料を含む）の「分子量」という用語は、別に特に明記するかあるいは試験条件が別の様子を示すのでない限りは、重量平均分子量のことをいう。
【００２５】
「アルキル」という用語は、直鎖状又は分岐鎖状アルカン化合物から水素原子を除去することによって得られる１価の基のことをいう。１つのアルキル基は有機化合物内の他の１つの基と１つの結合（ｂｏｎｄ）を形成する。
【００２６】
「アルキレン」又は「アルカンジラジカル」という用語は、アルキルから１つの水素原子を除去することによって得られる２価の基のことをいう。１つのアルキレン基は有機化合物内の他の基と２つの結合を形成する。
【００２７】
「シクロアルカンジラジカル」という用語は、置換又は未置換シクロアルカンから２つの水素原子を除去することによって得られる２価の基のことをいう。１つのシクロアルカンジラジカルは有機化合物内の他の基と２つの結合を形成する。
【００２８】
本出願で使用する２価アルキレン基又はアルキル基又はシクロアルカンについての「置換（された）」という用語は、該２価アルキレン基又は該アルキル基又は該シクロアルカンジラジカルが、そのアルキレン又はアルキル基又はシクロアルカンジラジカルの１つの水素原子を置換する少なくとも１つの置換基を含むことを意味するのであって、その少なくとも１つの置換基はヒドロキシル基、カルボキシル基、−ＮＨ2、スルフヒドリル基、Ｃ1−Ｃ4アルキル基、Ｃ1−Ｃ4アルコキシ基、Ｃ1−Ｃ4アルキルチオ基（アルキルスルフィド）、Ｃ1−Ｃ4アシルアミノ基、Ｃ1−Ｃ4アルキルアミノ基、ジ−Ｃ1−Ｃ4アルキルアミノ基、ハロゲン原子（Ｂｒ又はＣｌ）、及びそれらの組み合わせから成る群から選ばれる。
【００２９】
本明細書で使用する「流体」という用語は、材料が液体のように流れることができることを示す。
【００３０】
本明細書で使用する「多数の」という用語は、３つ以上のことをいう。
【００３１】
遊離基開始剤は光開始剤又は熱開始剤のいずれであることもできる。「光開始剤」は光の使用によって遊離基架橋／重合反応を開始する化学薬品のことをいう。「熱開始剤」とは熱エネルギーの使用によってラジカル架橋／重合反応を開始する化学薬品のことをいう。
【００３２】
「紫外線吸収性ビニル系モノマー」とは、当業者に理解されるように、エチレン性不飽和基と、２００ｎｍ〜４００ｎｍの範囲の紫外線を吸収するか又は遮ることのできる紫外線吸収性部分とを含む化合物のことをいう。
【００３３】
「化学線の空間的限定（ｓｐａｔｉａｌ  ｌｉｍｉｔａｔｉｏｎ）」とは、線（ｒａｙ）の形態のエネルギー放射を例えばマスク、スクリーン又はそれらの組み合わせによって方向付けて、空間的に限定するように、よく画定された周辺境界を有する領域に当てる行動又は過程のことをいう。紫外線の空間的限定を得るには、米国特許第６，８００，２２５号（図１〜図１１）、同第６，６２７，１２４号（図１〜図９）、同第７，３８４，５９０号（図１〜図６）、及び同第７，３８７，７５９号（図１〜図６）（これらの文献は全体として参照により本明細書に組み入れられる）の図面に概略的に示されるように、放射線（例えば、紫外線）透過性領域、該放射線透過性領域を取り囲む放射線（例えば、紫外線）不透過性領域、及び該放射線不透過性領域と該放射線透過性領域との境界である投影輪郭を有するマスク又はスクリーンを使用する。マスク又はスクリーンを使用すると、マスク又はスクリーンの投影輪郭で画定された横断面形状を有する放射線（例えば、紫外線）ビームを空間的に投射することができる。こうして投射された放射線（例えば、紫外線）ビームは、型の第１の成型面から第２の成型面までの投射ビームの径路に位置するレンズ形成材料に入射する放射線（例えば、紫外線）を限定する。こうして得られるコンタクトレンズは、第１の成型面により画定された前面と、第２の成型面により画定された後面と、投射された紫外線ビームの断面形（即ち、放射線の空間的限定）により画定されたレンズ縁とを含む。架橋に使用される放射線は放射エネルギー、特に紫外線、γ線、電子線又は熱線であり、該放射エネルギーは、一方では良好な限定を達成するため、他方ではエネルギーの効率的利用のため、実質的に平行なビームの形態であるのが好ましい。
【００３４】
材料に固有の「酸素透過度（ｏｘｙｇｅｎ  ｐｅｒｍｅａｂｉｌｉｔｙ）」Ｄｋは、酸素が材料を通過する速度である。本出願でヒドロゲル（シリコーン又は非シリコーン）あるいはコンタクトレンズについて使用する「酸素透過度（Ｄｋ）」という用語は、測定された酸素透過度（Ｄｋ）を、後述の実施例に示す手順に従って、境界層効果による酸素フラックスに対する表面抵抗に関して補正したものを意味する。酸素透過度は従来、バーラー（ｂａｒｒｅｒ）の単位で表示されているが、「バーラー」は［（ｃｍ3酸素）（ｍｍ）／（ｃｍ2）（秒）（ｍｍＨｇ）］×１０-10と定義される。
【００３５】
レンズ又は材料の「酸素透過率（ｏｘｙｇｅｎ  ｔｒａｎｓｍｉｓｓｉｂｉｌｉｔｙ）」Ｄｋ／ｔは、測定対象領域に亘ってｔ（ｍｍ単位）の平均厚さを有する特定のレンズ又は材料を酸素が通過する速度である。酸素透過率は従来、バーラー／ｍｍ（ｂａｒｒｅｒ／ｍｍ）の単位で表示されているが、「バーラー／ｍｍ（ｂａｒｒｅｒ／ｍｍ）」は［（ｃｍ3酸素）／（ｃｍ2）（秒）（ｍｍＨｇ）］×１０-9と定義される。
【００３６】
本発明のＴＲＩＳ含有ビニル系モノマーについての「水溶性又は水処理可能な」という用語は、そのビニル系モノマーが室温（約２２℃〜約２８℃）において水に対して約１重量％〜約７０重量％の溶解度又は分散度を有することを意味する。
【００３７】
本発明のＴＲＩＳ含有ビニル系モノマーについての「水に対する溶解度及び／又は分散度」という用語は、室温（約２２℃〜約２８℃）においてＴＲＩＳ含有ビニル系モノマーが水に溶解及び／又は分散して透明な水溶液又は４００〜７００ｎｍの範囲で８５％以上の光透過率を有するやや曇った水溶液を形成した時の濃度（重量パーセント）を意味する。
【００３８】
本特許出願における「カップリング反応」は、当業者に周知の様々な反応条件下において、カップリング剤の存在下又は非存在下で、一対の相応する官能基が反応して共有結合を形成する際のその任意の反応を表すことを意図している。該様々な反応条件の例としては、酸化還元条件、脱水縮合条件、付加条件、置換条件、ディールス・アルダー反応条件、カチオン架橋条件、開環条件、エポキシ硬化条件、及びそれらの組み合わせが挙げられる。
【００３９】
アミノ基（−ＮＨＲ’、但しＲ’はＨ又はＣ1−Ｃ4アルキル）、ヒドロキシル基、カルボキシル基、酸ハロゲン化物基（−ＣＯＸ、但しＸはＣｌ，Ｂｒ，又はＩ），酸無水物基、アルデヒド基、アズラクトン基、イソシアネート基、エポキシ基、アジリジン基、及びチオール基から好ましくは成る群から選んだ一対の相応する共反応性官能基の間の様々な反応条件下でのカップリング反応の非限定的例を、説明の目的で以下に示す。アミノ基はアルデヒド基と反応してシッフ塩基を形成するが、シッフ塩基は更に還元されてもよい。アミノ基−ＮＨＲ’は酸塩化物又は臭化物基あるいは酸無水物基と反応してアミド結合（−ＣＯ−ＮＲ’、但しＲ’は上記の定義の通り）を形成する。アミノ基−ＮＨＲ’はイソシアネート基と反応して尿素結合（−ＮＲ’−Ｃ（Ｏ）−ＮＨ−、但しＲ’は上記の定義の通り）を形成する。アミノ基−ＮＨＲ’はエポキシ又はアジリジン基と反応してアミン結合（−Ｃ−ＮＲ’−、但しＲ’は上記の定義の通り）を形成する。アミノ基−ＮＨＲ’はアズラクトン基と反応（開環）してアルキレン−ジアミド結合（−Ｃ（Ｏ）ＮＨ−アルキレン−Ｃ（Ｏ）ＮＲ’−、但しＲ’は上記の定義の通り）を形成する。アミノ基−ＮＨＲ’はカップリング剤−カルボジイミド（例えば、１−エチル−３−（３−ジメチルアミノプロピル）カルボジイミド（ＥＤＣ）、Ｎ，Ｎ’−ジシクロヘキシルカルボジイミド（ＤＣＣ）、１−シクロヘキシル−３−（２−モルホリノエチル）カルボジイミド、ジイソプロピルカルボジイミド、又はそれらの組み合わせ）の存在下でカルボン酸基と反応してアミド結合を形成する。アミノ基−ＮＨＲ’はＮ−ヒドロキシスクシンイミドエステル基と反応してアミド結合を形成する。ヒドロキシルはイソシアネートと反応してウレタン結合を形成する。ヒドロキシルはエポキシ又はアジリジンと反応してエーテル結合（−Ｏ−）を形成する。ヒドロキシルは酸塩化物又は臭化物基あるいは酸無水物基と反応してエステル結合を形成する。ヒドロキシル基は触媒の存在下でアズラクトン基と反応してアミドアルキレンカルボキシ結合（−Ｃ（Ｏ）ＮＨ−アルキレン−Ｃ（Ｏ）−Ｏ−）を形成する。カルボキシル基はエポキシ基と反応してエステル結合を形成する。チオール基（−ＳＨ）はイソシアネートと反応してチオカルバメート結合（−Ｎ−Ｃ（Ｏ）−Ｓ−）を形成する。チオール基はエポキシ又はアジリジンと反応してチオエーテル結合（−Ｓ−）を形成する。チオール基は酸塩化物又は臭化物基あるいは酸無水物基と反応してチオエステル結合を形成する。チオール基は触媒の存在下でアズラクトン基と反応して結合（−Ｃ（Ｏ）ＮＨ−ＣＲ3Ｒ4−（ＣＨ2）ｐ−Ｃ（Ｏ）−Ｓ−）を形成する。チオール基はチオール−エン反応条件下でチオール−エン反応に基づいてビニル基と反応してチオエーテル結合（−Ｓ−）を形成する。チオール基は適当な反応条件下でマイケル付加に基づいてアクリロイル又はメタクリロイル基と反応してチオエーテル結合を形成する。
【００４０】
また、前記カップリング反応に、２つの反応性官能基を有するカップリング剤を使用してもよいことも理解される。２つの反応性官能基を有するカップリング剤は、ジイソシアネート、二酸ハロゲン化物、ジカルボン酸化合物、ハロゲン化二酸化合物、ジアズラクトン化合物、ジエポキシ化合物、ジアミン、又はジオールであり得る。カップリング反応（例えば、本出願にて先に説明したいずれか）及びその条件を選択して１つ以上のエチレン性不飽和基を末端に有するポリシロキサンを調製することは、当業者にとって周知である。例えば、２つのヒドロキシル、２つのアミノ基、２つのカルボキシル基、２つのエポキシ基、又はそれらの組み合わせのカップリングに、ジイソシアネート、二酸ハロゲン化物、ジカルボン酸、ジアズラクトン、又はジエポキシ化合物を使用することができる。また、２つのイソシアネート基、エポキシ基、アジリジン基、カルボン酸基、酸ハロゲン化物基、又はアズラクトン基又はそれらの組み合わせのカップリングに、ジアミン又はジヒドロキシル化合物を使用することができる。
【００４１】
適切なＣ4−Ｃ24ジイソシアネートを本発明において使用することができる。好ましいジイソシアネートの例としては、イソホロンジイソシアネート、ヘキサメチル−１，６−ジイソシアネート、４，４’−ジシクロヘキシルメタンジイソシアネート、トルエンジイソシアネート、４，４’−ジフェニルジイソシアネート、４，４’−ジフェニルメタンジイソシアネート、ｐ−フェニレンジイソシアネート、１，４−フェニレン４，４’−ジフェニルジイソシアネート、１，３−ビス−（４，４’−イソシアノメチル）シクロヘキサン、シクロヘキサンジイソシアネート、及びそれらの組み合わせが挙げられるが、これらに制限されるものではない。
【００４２】
本発明においては、適切なジアミンはいずれも使用できる。有機ジアミンは、直鎖状又は分岐鎖状Ｃ2−Ｃ24脂肪族ジアミン、Ｃ5−Ｃ24環式脂肪族又は脂肪族−環式脂肪族ジアミン、あるいはＣ6−Ｃ24芳香族又はアルキル−芳香族ジアミンであり得る。好ましい有機ジアミンは、Ｎ，Ｎ’−ビス（ヒドロキシエチル）エチレンジアミン、Ｎ，Ｎ’−ジメチルエチレンジアミン、エチレンジアミン、Ｎ，Ｎ’−ジメチル−１，３−プロパンジアミン、Ｎ，Ｎ’−ジエチル−１，３−プロパンジアミン、プロパン−１，３−ジアミン、ブタン−１，４−ジアミン、ペンタン−１，５−ジアミン、ヘキサメチレンジアミン、及びイソホロンジアミンである。
【００４３】
本発明においては、適切な二酸ハロゲン化物はいずれも使用できる。好ましい二酸ハロゲン化物の例としては、フマリルクロリド、スベロイルクロリド、スクシニルクロリド、フタロイルクロリド、イソフタロイルクロリド、テレフタロイルクロリド、セバコイルクロリド、アジポイルクロリド、トリメチルアジポイルクロリド、アゼラオイルクロリド、ドデカンジオン酸クロリド、コハク酸クロリド、グルタル酸クロリド、オキサリルクロリド、二量体酸クロリド、及びそれらの組み合わせが挙げられるが、これらに制限されるものではない。
【００４４】
本発明においては、適切なジエポキシ化合物はいずれも使用できる。好ましいジエポキシ化合物の例は、ネオペンチルグリコールジグリシジルエーテル、１，４−ブタンジオールジグリシジルエーテル、１，６−ヘキサンジオールジグリシジルエーテル、グリセロールジグリシジルエーテル、エチレングリコールジグリシジルエーテル、ジエチレングリコールジグリシジルエーテル、ポリエチレングリコールジグリシジルエーテル、プロピレングリコールジグリシジルエーテル、ジプロピレングリコールジグリシジルエーテル、及びそれらの組み合わせである。このようなジエポキシ化合物は市販されていて入手可能である（例えば、ナガセケムテックス社（Ｎａｇａｓｅ  ＣｈｅｍｔｅＸ  Ｃｏｒｐｏｒａｔｉｏｎ）からのＤＥＮＡＣＯＬシリーズのジエポキシ化合物類）。
【００４５】
本発明においては、適切なＣ2−Ｃ24ジオール（即ち、２つのヒドロキシル基を有する化合物）はいずれも使用できる。好ましいジオールの例としては、エチレングリコール、ジエチレングリコール、トリエチレングリコール、テトラエチレングリコール、ポリエチレングリコール、プロピレングリコール、１，４−ブタンジオール、種々のペンタンジオール類、種々のヘキサンジオール類、種々のシクロヘキサンジオール類、及びそれらの組み合わせが挙げられるが、これらに制限されるものではない。
【００４６】
本発明においては、適切なＣ3−Ｃ24ジカルボン酸化合物はいずれも使用できる。好ましいジカルボン酸化合物の例としては、直鎖状又は分岐鎖状Ｃ3−Ｃ24脂肪族ジカルボン酸、Ｃ5−Ｃ24環式脂肪族又は脂肪族−環式脂肪族ジカルボン酸、Ｃ6−Ｃ24芳香族又は芳香脂肪族（ａｒａｌｉｐｈａｔｉｃ）ジカルボン酸、アミノ又はイミド基あるいはＮ−複素環を含むジカルボン酸、及びそれらの組み合わせが挙げられるが、これらに制限されるものではない。適切な脂肪族ジカルボン酸の例は、シュウ酸、マロン酸、コハク酸、グルタル酸、アジピン酸、ピメリン酸、スベリン酸、アゼライン酸、セバシン酸、ウンデカンジオン酸、ドデカンジオン酸、ジメチルマロン酸、オクタデシルコハク酸、トリメチルアジピン酸、及び二量体酸（オレイン酸のような不飽和脂肪族カルボン酸の二量化生成物）である。適切な環式脂肪族ジカルボン酸の例は、１，３−シクロブタンジカルボン酸、１，３−シクロペンタンジカルボン酸、１，３−及び１，４−シクロヘキサンジカルボン酸、１，３−及び１，４−ジカルボキシルメチルシクロヘキサン、４，４’−ジシクロヘキシルジカルボン酸である。適切な芳香族ジカルボン酸の例は、テレフタル酸、イソフタル酸、ｏ−フタル酸、１，３−，１，４−，２，６−又は２，７−ナフタレンジカルボン酸、４，４’−ジフェニルジカルボン酸、４，４’−ジフェニルスルホンジカルボン酸、１，１，３−トリメチル−５−カルボキシル−３−（ｐ−カルボキシフェニル）インダン、４，４’−ジフェニルエーテルジカルボン酸、ビス−ｐ−（カルボキシルフェニル）メタンである。
【００４７】
本発明においては適切なＣ10−Ｃ24ジアズラクトン化合物はいずれも使用できる。このようなジアズラクトン化合物の例は、米国特許第４，４８５，２３６号（全体として参照により本明細書に組み入れられる）に記載されているものである。
【００４８】
上記カップリング反応の反応条件は教科書類で教示されており、当業者にとって周知である。
【００４９】
本出願で１つ以上の反応性官能基（例えば、アミン基、ヒドロキシル基、カルボキシル基、イソシアネート基、酸無水物基、及び／又はエポキシ基）を有する化合物あるいはポリマー又はコポリマーについて使用する「エチレン性官能化された」（ｅｔｈｙｌｅｎｉｃａｌｌｙ  ｆｕｎｃｔｉｏｎａｌｉｚｅｄ）という用語は、１つ以上のエチレン性不飽和基が、エチレン性官能化性ビニル系モノマーと化合物あるいはポリマー又はコポリマーとをカップリング反応条件下で反応させることによって、該化合物あるいはポリマー又はコポリマーの官能基に共有結合で連結される過程、あるいはその過程の生成物を意味する。
【００５０】
本特許出願の全体を通じて、「エチレン性官能化性ビニル系モノマー」とは、当業者に周知のカップリング（又は架橋）反応に関与することのできる１つの反応性官能基を有するビニル系モノマーのことをいう。エチレン性官能化性ビニル系モノマーの例としては、Ｃ2−Ｃ6ヒドロキシルアルキル（メタ）アクリレート、Ｃ2−Ｃ6ヒドロキシアルキル（メタ）アクリルアミド、アリルアルコール、アリルアミン、アミノ−Ｃ2−Ｃ6アルキル（メタ）アクリレート、Ｃ1−Ｃ6アルキルアミノ−Ｃ2−Ｃ6アルキル（メタ）アクリレート、ビニルアミン、アミノ−Ｃ2−Ｃ6アルキル（メタ）アクリルアミド、Ｃ1−Ｃ3アルキルアミノ−Ｃ2−Ｃ6アルキル（メタ）アクリルアミド、アクリル酸、Ｃ1−Ｃ4アルキルアクリル酸（例えば、メタクリリックエチルアクリル酸、プロピルアクリル酸、ブチルアクリル酸）、Ｎ−［トリス（ヒドロキシメチル）−メチル］アクリルアミド、Ｎ，Ｎ−２−アクリルアミドグリコール酸、β−メチルアクリル酸（クロトン酸）、α−フェニルアクリル酸、β−アクリルオキシプロピオン酸、ソルビン酸、アンゲリカ酸、ケイ皮酸、１−カルボキシ−４−フェニルブタジエン−１，３、イタコン酸、シトラコン酸、メサコン酸、グルタコン酸、アコニット酸、マレイン酸、フマル酸、アジリジニルＣ1−Ｃ12アルキル（メタ）アクリレート（例えば、２−（１−アジリジニル）エチル（メタ）アクリレート、３−（１−アジリジニル）プロピル（メタ）アクリレート、４−（１−アジリジニル）ブチル（メタ）アクリレート、６−（１−アジリジニル）ヘキシル（メタ）アクリレート、又は８−（１−アジリジニル）オクチル（メタ）アクリレート）、グリシジル（メタ）アクリレート、ビニルグリシジルエーテル、アリルグリシジルエーテル、ハロゲン化（メタ）アクリロイル基（ＣＨ2＝ＣＨ−ＣＯＸ又はＣＨ2＝ＣＣＨ3−ＣＯＸ、但しＸはＣｌ又はＢｒ）、（メタ）アクリル酸のＮ−ヒドロキシスクシンイミドエステル、Ｃ1−Ｃ6イソシアナトアルキル（メタ）アクリレート、アズラクトン含有ビニル系モノマー類（例えば、２−ビニル−４，４−ジメチル−１，３−オキサゾリン−５−オン、２−イソプロペニル−４，４−ジメチル−１，３−オキサゾリン−５−オン、２−ビニル−４−メチル−４−エチル−１，３−オキサゾリン−５−オン、２−イソプロペニル−４−メチル−４−ブチル−１，３−オキサゾリン−５−オン、２−ビニル−４，４−ジブチル−１，３−オキサゾリン−５−オン、２−イソプロペニル−４−メチル−４−ドデシル−１，３−オキサゾリン−５−オン、２−イソプロペニル−４，４−ジフェニル−１，３−オキサゾリン−５−オン、２−イソプロペニル−４，４−ペンタメチレン−１，３−オキサゾリン−５−オン、２−イソプロペニル−４，４−テトラメチレン−１，３−オキサゾリン−５−オン、２−ビニル−４，４−ジエチル−１，３−オキサゾリン−５−オン、２−ビニル−４−メチル−４−ノニル−１，３−オキサゾリン−５−オン、２−イソプロペニル−４−メチル−４−フェニル−１，３−オキサゾリン−５−オン、２−イソプロペニル−４−メチル−４−ベンジル−１，３−オキサゾリン−５−オン、２−ビニル−４，４−ペンタメチレン−１，３−オキサゾリン���５−オン、及び２−ビニル−４，４−ジメチル−１，３−オキサゾリン−６−オンであって、好ましいアズラクトン含有ビニル系モノマーは、２−ビニル−４，４−ジメチル−１，３−オキサゾリン−５−オン（ＶＤＭＯ）及び２−イソプロペニル−４，４−ジメチル−１，３−オキサゾリン−５−オン（ＩＰＤＭＯ）である）、及びそれらの組み合わせが挙げられるが、これらに制限されるものではない。
【００５１】
本発明は、概して、ＴＲＩＳ含有ビニル系モノマーの１つのクラス、及びポリマー（好ましくはシリコーンヒドロゲル材料）を製造する該ビニル系モノマーの用途、並びに医療器具（好ましくはシリコーンヒドロゲルコンタクトレンズ）に関する。本発明のＴＲＩＳ含有ビニル系モノマーは、ただ１つの（メタ）アクリロイルオキシ基、ただ１つのトリス（トリメチルシリルオキシ）シリル基、及び該（メタ）アクリロイルオキシ基と該トリス（トリメチルシリルオキシ）シリル基との間の１つのポリオキシエチレン含有結合を含む。本発明のＴＲＩＳ含有ビニル系モノマーは、ポリオキシエチレンセグメントの分子質量を変えることによって、所望の溶媒、例えば水又は広範囲の溶媒類の任意の溶媒に対して所望の溶解度（又は分散度）を有するように調整することができる。このＴＲＩＳ含有ビニル系モノマーは、シリコーンヒドロゲルコンタクトレンズを、環境に対してより優しい態様（例えば、水性レンズ用配合物の使用及び／又はレンズ抽出工程での溶媒としての水の使用）で製作するための製造工程に使用することができる。
【００５２】
一つの態様において、本発明は式（Ｉ）
【化３】
2016501948.tif 000005
［式（Ｉ）中、ｑ１は６〜２０の整数、Ｒ1は水素又はメチル、Ｒ2は２０以下の炭素原子を有すると共に、主鎖中に１つ以上のエーテル結合、チオ結合、アミン結合、カルボニル結合、又はアミド結合を有してもよいアルカン又はシクロアルカンのジラジカル（２価の基）である。］
で表されるＴＲＩＳ含有ビニル系モノマーを提供する。
【００５３】
式（Ｉ）のＴＲＩＳ含有ビニル系モノマーは、ポリオキシエチレン（メタ）アクリレート及びイソシアナトアルキルトリス（トリメチルシロキシ）シランから調製することができる。後述のように、ポリオキシエチレン（メタ）アクリレート（ＣＨ2＝ＣＨ−ＣＯ−（ＯＣＨ2ＣＨ2）n−ＯＨ又はＣＨ2＝ＣＣＨ3−ＣＯ−（ＯＣＨ2ＣＨ2）n−ＯＨ）のヒドロキシル基は、触媒（例えば、トリエチルアミンなどのアミン触媒、ジブチル錫ジラウレートなどの錫触媒、トリス（２，４−ペンタンジオネート鉄（ＩＩＩ）などの鉄触媒など）の存在下において、イソシアナトアルキルトリス（トリメチルシロキシ）シランのイソシアネート基と反応してウレタン結合を形成することができる。
【００５４】
好ましい実施態様においては、式（Ｉ）のＴＲＩＳ含有ビニル系モノマーは水に対して少なくとも約５重量％、好ましくは少なくとも約１０重量％、より好ましくは少なくとも約２０重量％の水への溶解度又は分散度を有する。
【００５５】
上記のように定義された式（Ｉ）のＴＲＩＳ含有ビニル系モノマーは、ポリマー、好ましくはシリコーン含有化学線架橋性プレポリマー又はシリコーンヒドロゲルポリマー材料の製造に使用することができ、それは本発明のもう一つの態様である。
もう一つの態様においては、本発明は上記のように定義された式（Ｉ）のＴＲＩＳ含有ビニル系モノマーから誘導されたモノマー単位を含むポリマーに関する。
【００５６】
本発明のこの態様においては、ポリマーは溶媒に可溶又は不溶なコポリマー、好ましくは化学線架橋性プレポリマー又はシリコーンヒドロゲル材料であり得る。
【００５７】
当業者は、いずれかの公知の遊離基重合機構によって重合性組成物からポリマー、化学線架橋性シリコーン含有プレポリマー又はシリコーンヒドロゲル材料を製造する仕方を知っている。本発明のポリマー、化学線架橋性シリコーン含有プレポリマー（即ち、プレポリマーのための中間コポリマー）、又はシリコーンヒドロゲルポリマー材料を製造するための上記重合性組成物は、当業者に周知のように、溶融体、必要な成分を全て混合した無溶剤液体、あるいは必要な成分を全て不活性溶媒、例えば水、有機溶媒、又はその混合物に溶解した溶液であり得る。
【００５８】
適切な溶媒の例としては、水、テトラヒドロフラン、トリプロピレングリコールメチルエーテル、ジプロピレングリコールメチルエーテル、エチレングリコールｎ−ブチルエーテル、ケトン類（例えば、アセトン、メチルエチルケトンなど）、ジエチレングリコールｎ−ブチルエーテル、ジエチレングリコールメチルエーテル、エチレングリコールフェニルエーテル、プロピレングリコールメチルエーテル、プロピレングリコールメチルエーテルアセテート、ジプロピレングリコールメチルエーテルアセテート、プロピレングリコールｎ−プロピルエーテル、ジプロピレングリコールｎ−プロピルエーテル、トリプロピレングリコールｎ−ブチルエーテル、プロピレングリコールｎ−ブチルエーテル、ジプロピレングリコールｎ−ブチルエーテル、トリプロピレングリコールｎ−ブチルエーテル、プロピレングリコールフェニルエーテル、ジプロピレングリコールジメチルエーテル、ポリエチレングリコール類、ポリプロピレングリコール類、エチルアセテート、ブチルアセテート、アミルアセテート、メチルラクテート、エチルラクテート、ｉ−プロピルラクテート、メチレンクロリド、２−ブタノール、１−プロパノール、２−プロパノール、メントール、シクロヘキサノール、シクロペンタノール及びエクソノルボルネオール、２−ペンタノール、３−ペンタノール、２−ヘキサノール、３−ヘキサノール、３−メチル−２−ブタノール、２−ヘプタノール、２−オクタノール、２−ノナノール、２−デカノール、３−オクタノール、ノルボルネオール、ｔｅｒｔ−ブタノール、ｔｅｒｔ−アミルアルコール、２−メチル−２−ペンタノール、２，３−ジメチル−２−ブタノール、３−メチル−３−ペンタノール、１−メチルシクロヘキサノール、２−メチル−２−ヘキサノール、３，７−ジメチル−３−オクタノール、１−クロロ−２−メチル−２−プロパノール、２−メチル−２−ヘプタノール、２−メチル−２−オクタノール、２，２−メチル−２−ノナノール、２−メチル−２−デカノール、３−メチル−３−ヘキサノール、３−メチル−３−ヘプタノール、４−メチル−４−ヘプタノール、３−メチル−３−オクタノール、４−メチル−４−オクタノール、３−メチル−３−ノナノール、４−メチル−４−ノナノール、３−メチル−３−オクタノール、３−エチル−３−ヘキサノール、３−メチル−３−ヘプタノール、４−エチル−４−ヘプタノール、４−プロピル−４−ヘプタノール、４−イソプロピル−４−ヘプタノール、２，４−ジメチル−２−ペンタノール、１−メチルシクロペンタノール、１−エチルシクロペンタノール、１−エチルシクロペンタノール、３−ヒドロキシ−３−メチル−１−ブテン、４−ヒドロキシ−４−メチル−１−シクロペンタノール、２−フェニル−２−プロパノール、２−メトキシ−２−メチル−２−プロパノール、２，３，４−トリメチル−３−ペンタノール、３，７−ジメチル−３−オクタノール、２−フェニル−２−ブタノール、２−メチル−１−フェニル−２−プロパノール及び３−エチル−３−ペンタノール、１−エトキシ−２−プロパノール、１−メチル−２−プロパノール、ｔ−アミルアルコール、イソプロパノール、１−メチル−２−ピロリドン、Ｎ，Ｎ−ジメチルプロピオンアミド、ジメチルホルムアミド、ジメチルアセトアミド、ジメチルプロピオンアミド、Ｎ−メチルピロリジノン、及びそれらの混合物が挙げられるが、これらに制限されるものではない。
【００５９】
本発明のポリマー、化学線架橋性シリコーン含有プレポリマー（即ち、該プレポリマーのための中間コポリマー）、又はシリコーンヒドロゲルポリマー材料を製造するための重合性組成物の共重合は光化学的に又は熱的に誘起することができる。
【００６０】
適切な光開始剤はベンゾインメチルエーテル、ジエトキシアセトフェノン、ベンゾイルホスフィンオキシド、１−ヒドロキシシクロヘキシルフェニルケトン及びＤａｒｏｃｕｒ及びＩｒｇａｃｕｒｅタイプのもの、好ましくはＤａｒｏｃｕｒ  １１７３（登録商標）、Ｉｒｇａｃｕｒｅ  ３６９（登録商標）、Ｉｒｇａｃｕｒｅ  ３７９（登録商標）、及びＩｒｇａｃｕｒｅ  ２９５９（登録商標）である。ベンゾイルホスフィンオキシド開始剤の例としては、２，４，６−トリメチルベンゾイルジフェニルホスフィンオキシド（ＴＰＯ）、ビス−（２，６−ジクロロベンゾイル）−４−Ｎ−プロピルフェニルホスフィンオキシド、及びビス−（２，６−ジクロロベンゾイル）−４−Ｎ−ブチルフェニルホスフィンオキシドが挙げられる。例えばマクロマーなどに組入れることができるか又は特別なモノマーとして使用できる反応性光開始剤もまた適切である。反応性光開始剤としては例えばＥＰ６３２３２９（全体として参照により本明細書に組み入れられる）に記載されているものである。次いで重合は化学線、例えば光、特に適切な波長の紫外線によって引き起こされる。従って、そのスペクトル要件は、妥当ならば、適切な光増感剤の添加によって調整することができる。
【００６１】
適切な熱重合開始剤は当業者にとって周知であり、例えば過酸化物、ヒドロペルオキシド、アゾ−ビス（アルキル−又はシクロアルキルニトリル）、過硫酸塩、過炭酸塩又はそれらの混合物を含む。例としてはベンゾイルペルオキシド、ｔｅｒｔ−ブチルペルオキシド、ジ−ｔｅｒｔ−ブチル−ジペルオキシフタレート、ｔｅｒｔ−ブチルヒドロペルオキシド、アゾ−ビス（イソブチロニトリル）（ＡＩＢＮ）、１，１−アゾジイソブチルアミジン、１，１’−アゾ−ビス（１−シクロヘキサンカルボニトリル）、２，２’−アゾ−ビス（２，４−ジメチルバレロニトリル）などがある。重合は高温、例えば２５〜１００℃、好ましくは４０〜８０℃の温度において上記の溶媒の中で行うのが好都合である。反応時間は広い範囲内で変えてもよいが、例えば１〜２４時間、好ましくは２〜１２時間とするのが好都合である。重合反応に使用する成分や溶媒を予め脱気しておき、重合反応を不活性雰囲気下、例えば窒素又はアルゴン雰囲気下で行うのが有利である。
【００６２】
一般に、本発明のポリマーは、上記の定義による式（Ｉ）のＴＲＩＳ含有ビニル系モノマーと、親水性ビニル系モノマー、疎水性ビニル系モノマー、ポリシロキサン含有ビニル系モノマー、ポリシロキサン含有架橋剤、非シリコーン架橋剤、親水性プレポリマー、紫外線吸収性ビニル系モノマー、及びそれらの組み合わせから成る群から選んだ１つ以上の重合性成分とを含む重合性組成物を、熱又は化学線を用いて重合することによって得られる。上記の全ての重合性成分の種々の実施態様を以下に論じる。
【００６３】
本発明によると、適切な親水性ビニル系モノマーはいずれも本発明のポリマーを製造するための重合性組成物に使用することができる。好ましい親水性ビニル系モノマーの例としては、Ｎ−ビニルピロリドン、Ｎ，Ｎ−ジメチル（メタ）アクリルアミド、（メタ）アクリルアミド、ヒドロキシルエチル（メタ）アクリルアミド、ヒドロキシエチル（メタ）アクリレート、グリセロールメタクリレート（ＧＭＡ）、ポリエチレングリコール（メタ）アクリレート、１，５００以下の重量平均分子量を有するポリエチレングリコールＣ1−Ｃ4−アルキルエーテル（メタ）アクリレート、Ｎ−ビニルホルムアミド、Ｎ−ビニルアセトアミド、Ｎ−ビニルイソプロピルアミド、Ｎ−ビニル−Ｎ−メチルアセトアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、（メタ）アクリル酸、エチルアクリル酸、及びそれらの組み合わせが挙げられるが、これらに制限されるものではない。
【００６４】
適切な疎水性ビニル系モノマーはいずれも本発明のポリマーを作るための重合性組成物に使用することができる。ある量の疎水性ビニル系モノマーをモノマー混合物に組入れることによって、得られるポリマーの機械的性質（例えば、弾性率）を改善してもよい。好ましい疎水性ビニル系モノマーの例としては、メチルアクリレート、エチルアクリレート、プロピルアクリレート、イソプロピルアクリレート、シクロヘキシルアクリレート、２−エチルヘキシルアクリレート、メチルメタクリレート、エチルメタクリレート、プロピルメタクリレート、酢酸ビニル、プロピオン酸ビニル、酪酸ビニル、吉草酸ビニル、スチレン、クロロプレン、塩化ビニル、塩化ビニリデン、アクリロニトリル、１−ブテン、ブタジエン、メタクリロニトリル、ビニルトルエン、ビニルエチルエーテル、パーフルオロヘキシルエチル−チオ−カルボニル−アミノエチル−メタクリレート、イソボルニルメタクリレート、トリフルオロエチルメタクリレート、ヘキサフルオロ−イソプロピルメタクリレート、ヘキサフルオロブチルメタクリレートが挙げられる。
【００６５】
適切なポリシロキサン含有ビニル系モノマー（各々少なくとも１つのポリシロキサンセグメントとただ１つのエチレン性不飽和基とを含む）はいずれも本発明のポリマーを製造するための重合性組成物に使用することができる。このようなビニル系モノマーの好ましい例としては、様々な分子量のモノ−（メタ）アクリレート化ポリジメチルシロキサン（例えば、モノ−３−メタクリルオキシプロピル基を末端に有する、モノ−Ｃ1−Ｃ4アルキル基を末端に有するポリジメチルシロキサン、又はモノ−（３−メタクリルオキシ−２−ヒドロキシプロピルオキシ）プロピル基を末端に有する、モノ−Ｃ1−Ｃ4アルキル基を末端に有するポリジメチルシロキサン）がある。あるいは、上述のように、モノエチレン性官能化したポリシロキサンは、モノ官能化したポリシロキサン（即ち、例えば−ＮＨ2，−ＯＨ，−ＣＯＯＨ，エポキシ基、ハロゲン化物などのただ１つの末端官能基を有する）のエチレン性官能化によって得ることができる。適切なモノ官能化したポリシロキサン類は市販されており、例えば、アルドリッチ社（Ａｌｄｒｉｃｈ）、エービーシーアール社（ＡＢＣＲ  ＧｍｂＨ＆Ｃｏ．）、フルオロケム社（Ｆｌｕｏｒｏｃｈｅｍ）、又は米国ペンシルバニア州モリスビル（Ｍｏｒｒｉｓｖｉｌｌｅ）のゲレスト社（Ｇｅｌｅｓｔ，Ｉｎｃ．）から入手可能である。
【００６６】
適切なポリシロキサン含有架橋剤（各々少なくとも１つのポリシロキサンセグメントと少なくとも２つのエチレン性不飽和基とを有する）はいずれも本発明のポリマーを製造するための重合性組成物に使用することができる。ポリシロキサン含有架橋剤の例としては、ビス−（メタ）アクリレート化ポリジメチルシロキサン、ビスビニルカーボネートを末端に有するポリジメチルシロキサン、ビスビニルカルバメートを末端に有するポリジメチルシロキサン、ビスビニルを末端に有するポリジメチルシロキサン、ビス−（メタ）アクリルアミドを末端に有するポリジメチルシロキサン、ビス−３−メタクリルオキシ−２−ヒドロキシプロピルオキシプロピルポリジメチルシロキサン、Ｎ，Ｎ，Ｎ’，Ｎ’−テトラキス（３−メタクリルオキシ−２−ヒドロキシプロピル）−α，ω−ビス−３−アミノプロピル−ポリジメチルシロキサン、ＵＳ５，７６０，１００（全体として参照により本明細書に組み入れられる）に記載のマクロマーＡ、マクロマーＢ、マクロマーＣ、及びマクロマーＤから成る群から選んだポリシロキサン又は鎖延長ポリシロキサン架橋剤、グリシジル（メタ）アクリレートとビス−アミノアルキルを末端に有するか又はビス−ヒドロキシアルコキシアルキルを末端に有するポリジメチルシロキサンとの反応生成物、ヒドロキシ含有又はアミノ含有ビニル系モノマーとビス−エポキシアルコキシアルキルを末端に有するポリジメチルシロキサンとの反応生成物、米国特許第４，１３６，２５０号、第４，１５３，６４１号、第４，１８２，８２２号、第４，１８９，５４６号、第４，２５９，４６７号、第４，２６０，７２５号、第４，２６１，８７５号、第４，３４３，９２７号、第４，２５４，２４８号、第４，３５５，１４７号、第４，２７６，４０２号、第４，３２７，２０３号、第４，３４１，８８９号、第４，４８６，５７７号、第４，５４３，３９８号、第４，６０５，７１２号、第４，６６１，５７５号、第４，６８４，５３８号、第４，７０３，０９７号、第４，８３３，２１８号、第４，８３７，２８９号、第４，９５４，５８６号、第４，９５４，５８７号、第５，０１０，１４１号、第５，０３４，４６１号、第５，０７０，１７０号、第５，０７９，３１９号、第５，０３９，７６１号、第５，３４６，９４６号、第５，３５８，９９５号、第５，３８７，６３２号、第５，４１６，１３２号、第５，４５１，６１７号、第５，４８６，５７９号、第５，９６２，５４８号、第５，９８１，６７５号、第６，０３９，９１３号、第６，７６２，２６４号、第７，０９１，２８３号、第７，２３８，７５０号、第７，２６８，１８９号、第７，５６６，７５４号、第７，９５６，１３５号、第８，０７１，６９６号、第８，０７１，７０３号、第８，０７１，６５８号、第８，０４８，９６８号、第８，２８３，４２９号、第８，２６３，６７９号、第８，０４４，１１１号、及び第８，２１１，９５５号、並びに公開された米国特許出願公開第２００８／００１５３１５  Ａ１号、第２０１０／０１２０９３９  Ａ１号、第２０１０／０２９８４４６  Ａ１号、第２０１０／０２９６０４９  Ａ１号、第２０１１／００６３５６７  Ａ１号、第２０１２／００８８８４３  Ａ１号、第２０１��／００８８８４４  Ａ１号、第２０１２／００２９１１１  Ａ１号、及び第２０１２／００８８８６１  Ａ１号（全体として参照により本明細書に組み入れられる）に記載のポリシロキサン含有架橋剤が挙げられるが、これらに制限されるものではない。
【００６７】
適切な非シリコーン架橋剤はいずれも本発明のポリマーを製造するための重合性組成物に使用することができる。好ましい非シリコーン架橋剤の例としては、テトラエチレングリコールジ（メタ）アクリレート、トリエチレングリコールジ（メタ）アクリレート、エチレングリコールジ（メタ）アクリレート、ジエチレングリコールジ（メタ）アクリレート、ビスフェノールＡジメタクリレート、ビニルメタクリレート、エチレンジアミンジ（メタ）アクリルアミド、グリセロールジメタクリレート、アリル（メタ）アクリレート、Ｎ，Ｎ’−メチレンビス（メタ）アクリルアミド、Ｎ，Ｎ’−エチレンビス（メタ）アクリルアミド、Ｎ，Ｎ’−ジヒドロキシエチレンビス（メタ）アクリルアミド、ジアミン（好ましくはＮ，Ｎ’−ビス（ヒドロキシエチル）エチレンジアミン、Ｎ，Ｎ’−ジメチルエチレンジアミン、エチレンジアミン、Ｎ，Ｎ’−ジメチル−１，３−プロパンジアミン、Ｎ，Ｎ’−ジエチル−１，３−プロパンジアミン、プロパン−１，３−ジアミン、ブタン−１，４−ジアミン、ペンタン−１，５−ジアミン、ヘキサメチレンジアミン、イソホロンジアミン、及びそれらの組み合わせから成る群から選ばれる）とエポキシ含有ビニル系モノマー（好ましくはグリシジル（メタ）アクリレート、ビニルグリシジルエーテル、アリルグリシジルエーテル、及びそれらの組み合わせから成る群から選ばれる）との生成物、及びそれらの組み合わせが挙げられるが、これらに制限されるものではない。本発明のポリマー、化学線架橋性シリコーン含有プレポリマー、又はシリコーンヒドロゲルポリマー材料の製造に使用するより好ましい架橋剤は、テトラ（エチレングリコール）ジアクリレート、トリ（エチレングリコール）ジアクリレート、エチレングリコールジアクリレート、ジ（エチレングリコール）ジアクリレート、グリセロールジメタクリレート、アリル（メタ）アクリレート、Ｎ，Ｎ’−メチレンビス（メタ）アクリルアミド、Ｎ，Ｎ’−エチレンビス（メタ）アクリルアミド、Ｎ，Ｎ’−ジヒドロキシエチレンビス（メタ）アクリルアミド、及びそれらの組み合わせから成る群から選ばれる親水性架橋剤である。
【００６８】
多数のアクリロイル基又はメタクリロイル基を有する親水性プレポリマーの例としては、米国特許第５，５８３，１６３号及び同第６，３０３，６８７号に記載の水溶性で架橋可能なポリ（ビニルアルコール）プレポリマー、米国特許出願公開第２００４／００８２６８０号に記載の水溶性でビニル基を末端に有するポリウレタンプレポリマー、米国特許第５，８４９，８４１号に記載の、ポリビニルアルコール、ポリエチレンイミン又はポリビニルアミンの誘導体、米国特許第６，４７９，５８７号及び米国特許出願公開第２００５／０１１３５４９号に記載の水溶性で架橋可能なポリ尿素プレポリマー、架橋可能なポリアクリルアミド、ＥＰ６５５，４７０及び米国特許第５，７１２，３５６号に開示されている、ビニルラクタム、ＭＭＡ及びコモノマーの架橋可能なランダムコポリマー、ＥＰ７１２，８６７及び米国特許第５，６６５，８４０号に開示されている、ビニルラクタム、酢酸ビニル及びビニルアルコールの架橋可能なコポリマー、ＥＰ９３２，６３５及び米国特許第６，４９２，４７８号に開示されている、架橋可能な側鎖を有するポリエーテル−ポリエステルコポリマー、ＥＰ９５８，３１５及び米国特許第６，１６５，４０８号に開示されている分岐鎖状ポリアルキレングリコール−ウレタンプレポリマー、ＥＰ９６１，９４１及び米国特許第６，２２１，３０３号に開示されているポリアルキレングリコール−テトラ（メタ）アクリレートプレポリマー、及び国際出願第ＷＯ２０００／３１１５０号及び米国特許第６，４７２，４８９号に開示されている架橋可能なポリアリルアミングルコノラクトンプレポリマーが挙げられるが、これらに制限されるものではない。
【００６９】
適切な紫外線吸収性ビニル系モノマーはいずれも本発明のポリマーを製造するための重合性組成物に使用することができる。好ましい紫外線吸収性ビニル系モノマーとしては２−（２−ヒドロキシ−５−ビニルフェニル）−２Ｈ−ベンゾトリアゾール、２−（２−ヒドロキシ−５−アクリロイルオキシフェニル）−２Ｈ−ベンゾトリアゾール、２−（２−ヒドロキシ−３−メタクリルアミドメチル−５−ｔｅｒｔオクチルフェニル）ベンゾトリアゾール、２−（２’−ヒドロキシ−５’−メタクリルアミドフェニル）−５−クロロベンゾトリアゾール、２−（２’−ヒドロキシ−５’−メタクリルアミドフェニル）−５−メトキシベンゾトリアゾール、２−（２’−ヒドロキシ−５’−メタクリルオキシプロピル−３’−ｔ−ブチル−フェニル）−５−クロロベンゾトリアゾール、２−（２’−ヒドロキシ−５’−メタクリルオキシエチルフェニル）ベンゾトリアゾール、２−（２’−ヒドロキシ−５’−メタクリルオキシプロピルフェニル）ベンゾトリアゾール、２−ヒドロキシ−４−アクリルオキシアルコキシベンゾフェノン、２−ヒドロキシ−４−メタクリルオキシアルコキシベンゾフェノン、アリル−２−ヒドロキシベンゾフェノン、２−ヒドロキシ−４−メタクリルオキシベンゾフェノンが挙げられるが、これらに制限されるものではない。本発明によれば、上記重合性組成物は約０．２重量％〜約５．０重量％、好ましくは約０．３重量％〜約２．５重量％、より好ましくは約０．５重量％〜約１．８重量％の紫外線吸収剤を含む。
【００７０】
好ましい実施態様においては、本発明のポリマーはシリコーン含有化学線架橋性プレポリマーであって、好ましくは、（１）上記の定義による式（Ｉ）のＴＲＩＳ含有ビニル系モノマーから誘導されるモノマー単位、（２）上記の少なくとも１つのポリシロキサン含有架橋剤から誘導される架橋性単位及び／又は上記のポリシロキサン含有ビニル系モノマーから誘導されるポリシロキサン単位、（３）上記の少なくとも１つの親水性ビニル系モノマーから誘導される親水性単位、（４）チオール基以外の第１の反応性官能基を有する連鎖移動剤及び／又はエチレン性不飽和基以外の第２の反応性官能基を有するビニル系モノマーから誘導される重合性単位であって、各重合性単位が第１又は第２の反応性官能基を介して１つの重合性単位に共有結合したエチレン性不飽和基を含む重合性単位、（５）必要に応じて、上記の少なくとも１つの非シリコーン架橋剤から誘導される非シリコーン架橋性単位、及び（６）必要に応じて、上記の紫外線吸収性ビニル系モノマーから誘導される紫外線吸収性単位、を含む。このようなプレポリマーは、１つ以上のビニル系モノマーの非存在下において化学線で架橋可能であり、その架橋によれば、完全に水和した時の含水量が重量で約２０％〜約７５％（好ましくは約２５％〜約７０％、より好ましくは約３０％〜約６５％）であり、酸素透過度（Ｄｋ）が少なくとも約４０ｂａｒｒｅｒ（好ましくは少なくとも約５０ｂａｒｒｅｒ、より好ましくは少なくとも約６０ｂａｒｒｅｒ、更に好ましくは少なくとも約７０ｂａｒｒｅｒ）であるシリコーンヒドロゲルコンタクトレンズを形成することができる。好ましくは、このようなプレポリマーは水に可溶あるいは水で処理可能であり、水に対して重量で少なくとも約５％、好ましくは少なくとも約１０％、より好ましくは少なくとも約２０％の高い溶解度又は分散度を有する。本発明の化学線架橋性シリコーン含有プレポリマーは、シリコーンヒドロゲル眼科用レンズ、特にコンタクトレンズを製作するのに特に有用である。
【００７１】
このようなプレポリマーを得るには、まず、上述の重合性成分の全てを含む重合性組成物を重合して中間コポリマーを形成する。次いで、カップリング剤の存在下又は非存在下でのカップリング反応において、前記第１及び／又は第２の反応性官能基と反応して結合を形成することのできる第３の反応性官能基を有するエチレン性官能化性ビニル系モノマーを用いて、中間コポリマーのエチレン性官能化を行うことによって、該プレポリマーを形成する。この際、互いに独立の前記第１、第２及び第３の反応性官能基はアミノ基、ヒドロキシル基、カルボキシル基、酸ハロゲン化物基、アズラクトン基、イソシアネート基、エポキシ基、アジリジン基、及びそれらの組み合わせから成る群から選ばれる。両親媒性プレポリマーを製造する一般的方法は米国特許第６，０３９，９１３号、第６，０４３，３２８号、第７，０９１，２８３号、第７，２６８，１８９号、第７，２３８，７５０号、第７，５２１，５１９号、第８，０７１，７０３号、第８，０４４，１１１号、及び第８，０４８，９６８、米国特許出願公開第ＵＳ  ２００８−００１５３１５  Ａ１号、第ＵＳ  ２００８−０１４３９５８  Ａ１号、第ＵＳ  ２００８−０１４３００３  Ａ１号、第ＵＳ  ２００８−０２３４４５７  Ａ１号、第ＵＳ  ２００８−０２３１７９８  Ａ１号、第２０１０／０１２０９３９  Ａ１号、第２０１０／０２９８４４６  Ａ１号、第２０１２／００８８８４３  Ａ１号、第２０１２／００８８８４４  Ａ１号、及び第２０１２／００８８８６１  Ａ１号に開示されており、これらの全ては全体として参照により本明細書に組み入れられる。
【００７２】
本発明によれば、前記重合性単位は各々、プレポリマーのポリマー鎖の一部を成す基本モノマー単位と、それに結合した側鎖基又は末端基としてのエチレン性不飽和基とを有する。各基本モノマー単位は、第２の反応性官能基を有する第１のエチレン性官能化性ビニル系モノマーから誘導される。また、側鎖基又は末端基としてのエチレン性不飽和基は、架橋剤の存在下又は非存在下で１つの第２の反応性官能基と反応して共有結合を形成する第３の反応性官能基を有する第２のエチレン性官能化性ビニル系モノマーから誘導される。第２及び第３の反応性官能基は、アミノ基、ヒドロキシル基、カルボキシル基、アズラクトン基、イソシアネート基、エポキシ基、アジリジン基、酸塩化物基、及びそれらの組み合わせから成る群から選ばれる。このようなビニル系モノマーの例は、上述のエチレン性官能化性ビニル系モノマーである。好ましくは、第１のエチレン性官能化性ビニル系モノマーは上記のもののいずれかである。
【００７３】
本発明によれば、前記重合性単位の含有量は、中間コポリマーを作るための重合性組成物中に存在するエチレン性官能化性ビニル系モノマーの、重合性組成物中の重合性成分の総重量に対する重量パーセントに基づいて決定される。あるいは、該含有量は、本発明のプレポリマーを形成するべく中間コポリマーをエチレン性官能化するのに使用されるエチレン性官能化性ビニル系モノマーの、該プレポリマーの重量に対する重量パーセントに基づいて決定される。
【００７４】
得られる中間コポリマーの分子量を調整するために、連鎖移動剤（少なくとも１つのチオール基を含む）を使用する。連鎖移動がアミン基、ヒドロキシル基、カルボキシル基、エポキシ基、イソシアネート基、アズラクトン基、又はアジリジン基などの反応性官能基を有する場合は、それは、得られる中間コポリマーのエチレン性官能化のための末端基又は側鎖基官能性（アミノ基、ヒドロキシル基、カルボキシル基、エポキシ基、イソシアネート基、アズラクトン基、又はアジリジン基）を提供する。
【００７５】
もう１つの好ましい実施態様においては、本発明のポリマーは、上記の定義による式（Ｉ）のＴＲＩＳ含有ビニル系モノマー及び／又は上述の本発明の化学線架橋性プレポリマーを好ましくは含む重合性組成物を熱又は化学線を用いて重合することによって得られるシリコーンヒドロゲル材料である。本発明のシリコーンヒドロゲル材料は、好ましくは、上記重合性組成物を成形型内で重合することによって得られるソフトコンタクトレンズのバルク材である。このコンタクトレンズは、完全に水和した時の含水率が重量で約２０％〜約７５％（好ましくは約２５％〜約７０％、より好ましくは約３０％〜約６５％）であり、酸素透過度（Ｄｋ）が少なくとも約４０ｂａｒｒｅｒ（好ましくは少なくとも約５０ｂａｒｒｅｒ、より好ましくは少なくとも約６０ｂａｒｒｅｒ、更に好ましくは少なくとも約７０ｂａｒｒｅｒ）であり、弾性率が約０．１ＭＰａ〜約２．０ＭＰａ、好ましくは約０．２ＭＰａ〜約１．５ＭＰａ、より好ましくは約０．３ＭＰａ〜約１．２ＭＰａ、更に好ましくは約０．４ＭＰａ〜約１．０ＭＰａである。本発明のソフトコンタクトレンズを得るための重合性組成物は、親水性ビニル系モノマー（上記のもののいずれか）、疎水性ビニル系モノマー（上記のもののいずれか）、ポリシロキサン含有ビニル系モノマー（上記のもののいずれか）、ポリシロキサン含有架橋剤（上記のもののいずれか）、非シリコーン架橋剤（上記のもののいずれか）、光開始剤（上記のもののいずれか）、熱開始剤（上記のもののいずれか）、紫外線吸収性ビニル系モノマー（上記のもののいずれか）、視認性着色剤（例えば、染料、顔料、又はその混合物）、抗菌薬（例えば、好ましくは銀ナノ粒子）、生体活性剤（ｂｉｏａｃｉｖｅ）（例えば、レバミピド、ケトチフェン、オラプチジン、クロモグリコレート、シクロスポリン、ネドクロミル、レボカバスチン、ロドキサミド、ケトチフェン、又は薬学的見地から見て受容可能なその塩又はエステル、２−ピロリドン−５−カルボン酸、ビタミン、又はそれらの混合物）、浸出可能な潤滑剤（例えば、ポリグリコール酸、水溶性非架橋性親水性ポリマー）、浸出可能な涙安定化剤（例えば、リン脂質）、及びそれらの混合物から成る群から選ばれる１つ以上の成分を更に含むことができる。
【００７６】
コンタクトレンズを作るためのレンズ型は、当業者にとって周知であり、例えば注型成形又は回転成形において使用される。例えば、（注型成形用）型は一般に、少なくとも２つの型セクション（又は部分）あるいは型半部、即ち第１及び第２の型半部を含む。第１の型半部は第１の成型（又は光学）面を画定し、第２の型半部は第２の成型（又は光学）面を画定する。第１及び第２の型半部は、レンズ形成キャビティが第１の成型面と第２の成型面との間に形成されるように、互いを受け入れるべく構成されている。型半部の成型面は、型のキャビティ形成面であり、レンズ形成材料と直接接触する。
【００７７】
コンタクトレンズを注型成形するための型セクションを製造する方法は、一般に、当業者にとって周知である。本発明の方法は、型を形成するいかなる特定の方法にも限定されない。実際、型を形成するいかなる方法も、本発明において使用できる。第１及び第２の型半部は、射出成型や旋盤加工などの様々な技術によって形成することができる。型半部を形成するための適切な方法の例は、シャート（Ｓｃｈａｄ）に付与された米国特許第４，４４４，７１１号、ベーム（Ｂｏｅｈｍ）らに付与された同第４，４６０，５３４号、モリル（Ｍｏｒｒｉｌｌ）に付与された同第５，８４３，３４６号、及びボーンベルガー（Ｂｏｎｅｂｅｒｇｅｒ）らに付与された同第５，８９４，００２号（これらも全体として参照により本明細書に組み入れられる）に開示されている。
【００７８】
型を製造するための当技術分野において公知の材料は、実質的にその全てが、コンタクトレンズ製作用型の製造に使用することができる。例えば、ポリマー材料、例えばポリエチレン、ポリプロピレン、ポリスチレン、ＰＭＭＡ、Ｔｏｐａｓ（登録商標）ＣＯＣグレード８００７−Ｓ１０（エチレンとノルボルネンの清澄な非晶質コポリマー、ドイツ国フランクフルト及び米国ニュージャージー州サミット（Ｓｕｍｍｉｔ）のティコナ社（Ｔｉｃｏｎａ  ＧｍｂＨ）から入手）などが使用できる。紫外線の透過を許容する他の材料、例えば石英ガラスやサファイヤなどが使用できよう。
【００７９】
本発明によれば、重合性組成物は、任意の公知の方法に従って、型が形成するキャビティ内に導入（計量分配）することができる。
【００８０】
重合性組成物は、型内に計量分配された後、コンタクトレンズを生成するために重合される。架橋は熱又は化学線を用いて開始されてよく、好ましくは、型内のレンズ形成組成物を化学線照射の空間的限定に暴露することで開始されてよく、それによって重合性組成物中の重合性成分が架橋される。
【００８１】
成型された物品を型から取り除くことができるように型を開放することは、それ自体公知の仕方でなされてよい。
【００８２】
成型されたコンタクトレンズは、重合されなかった重合性成分を除去するためにレンズ抽出に供することができる。抽出用溶媒は当業者にとって周知の任意の溶媒とすることができる。適切な抽出用溶媒の例は、前記のものである。好ましくは、水又は水溶液を抽出用溶媒として使用する。抽出の後、レンズは水又は湿潤剤（例えば、親水性ポリマー）の水溶液中で水和することができる。
【００８３】
成型したコンタクトレンズは、更なるプロセスに更に供することができる。更なるプロセスとしては、例えば、表面処理、湿潤剤（例えば、上記親水性ポリマー又は当業者にとって周知の同様のものなど）及び／又は粘性増加剤（例えば、メチルセルロース（ＭＣ）、エチルセルロース、ヒドロキシメチルセルロース、ヒドロキシエチルセルロース（ＨＥＣ）、ヒドロキシプロピルセルロース（ＨＰＣ）、ヒドロキシプロピルメチルセルロース（ＨＰＭＣ）、又はそれらの混合物）を約０．００５重量％〜約５重量％含有するパッケージ溶液と共にレンズパッケージに包装すること、１１８〜１２４℃で少なくとも約３０分のオートクレーブなどの殺菌、などがある。
【００８４】
更なる態様において、本発明は、上記の定義による式（Ｉ）のＴＲＩＳ含有ビニル系モノマーを製造する方法を提供する。本発明の方法は、溶媒の存在下又は非存在下で且つ触媒の存在下において、式（ＩＩ）のポリオキシエチレン（メタ）アクリレートと式（ＩＩＩ）のイソシアナトアルキルトリス（トリメチルシロキシ）シランとを、溶媒の存在下又は非存在下で且つ触媒の存在下において反応させる工程を含む。
【化４】
2016501948.tif 000006
［式中、Ｒ1は水素又はメチル基、ｑ１は６〜２０の整数、Ｒ2は２０以下の炭素原子を含み、主鎖中に１つ以上のエーテル結合、チオ結合、アミン結合、カルボニル結合、又はアミド結合を有するアルキル、シクロアルキル又はアルキルシクロアルキル（好ましくはアルキル）ジラジカル（好ましくは１２以下の炭素原子を含むアルキルジラジカル）である。］
【００８５】
イソシアナトアルキルトリス（トリメチルシロキシ）シランの１つの公知の利用法は、特開平０８−１３４１０３号（全体として参照により本明細書に組み入れられる）に記載されているように、それをプルランと反応させることによって得られる化粧用膜形成材料である。しかしながら、イソシアナトアルキルトリス（トリメチルシロキシ）シランから出発して、水に対する所望の溶解度又は分散度を有すると共にコンタクトレンズを形成するのに適したシリコーンメタクリレートモノマーを製造することは、知られていない。
【００８６】
上記の定義による式（ＩＩ）の化合物に基づいたポリオキシエチレンモノメタクリレート製品は、様々な商品名で市販されていて購入可能である。例えば、ＢＩＭＡＸ  Ｃｈｅｍｉｃａｌｓ  Ｌｔｄ．からのＨＥＭＡ−１０（ｑ１＝１０）、ＮＯＦ  Ｃｏｒｐ．からのＢｌｅｍｍｅｒ（登録商標）ＰＥ３５０（ｍ＝８）及びＢｌｅｍｍｅｒ（登録商標）ＰＥ４５０（ｑ１＝１０）、そして日本乳化剤株式会社からのＭＡ−８０Ａ（ｑ１＝８）及びＭＡ−１００Ａ（ｑ１＝１０）が挙げられる。
【００８７】
式（ＩＩ）の化合物に基づいたポリオキシエチレンモノ−（メタ）アクリレート製品は、エポキシ環開環触媒の存在下でのエチレンオキシドとヒドロキシエチル（メタ）アクリレート（ＣＨ2＝ＣＨＣ＝ＯＯＣＨ2ＣＨ2ＯＨ（ＨＥＡ）又はＣＨ2＝ＣＣＨ3Ｃ＝ＯＯＣＨ2ＣＨ2ＯＨ（ＨＥＭＡ））との開環重合反応で製造することができる。この製品は、所望の化合物（ＩＩ）と、重合反応の際にエステル交換による副生物として生成されるポリエチレングリコール（ＨＯ（ＣＨ2ＣＨ2Ｏ）mＨ）及びポリオキシエチレンジメタクリレート（ＣＨ2＝ＣＲ1Ｃ＝ＯＯ（ＣＨ2ＣＨ2Ｏ）q1Ｏ＝ＣＣＲ1＝ＣＨ2）との混合物である。但し、Ｒ1は水素又はメチル基であり、ｑ１は６〜２０の整数である。この文脈において、この製品を以下、ＩＩ’と表記することとする。
【００８８】
ＩＩ’を式（ＩＩＩ）のイソシアナトアルキルトリス（トリメチルシロキシ）シラン（例えば、トリス（トリメチルシロキシ）シリルプロピルイソシアネート）と反応させる工程は、その反応が無溶剤系でも進行するとはいえ、溶媒中で行ってもよい。溶媒を使用する場合は、その溶媒はメチルエチルケトン（ＭＥＫ）やメチルイソブチルケトン（ＭＩＢＫ）などのケトン溶媒から選ぶことが好ましい。
【００８９】
上記反応に使用する触媒は、トリエチルアミンなどのアミン触媒類、ジブチル錫ジラウレートなどの錫触媒類、及びトリス（２，４−ペンタンジオナト）鉄（ＩＩＩ）などの鉄触媒類から選ぶことが好ましい。これらの中で、アミン化合物は触媒活性が低く、錫触媒類は活性は高いが毒性があるので、鉄触媒類が低毒性で最も好ましい。触媒は、ＩＩ’及び式（ＩＩＩ）のイソシアナトアルキルトリス（トリメチルシロキシ）シランの総重量に対して、約１０〜約１，０００ｐｐｍの量を使用するのが好ましく、より好ましい量は約５０〜約５００ｐｐｍである。
【００９０】
上記反応工程を行うには、反応器にＩＩ’、式（ＩＩＩ）のイソシアナトアルキルトリス（トリメチルシロキシ）シラン（例えば、トリス（トリメチルシロキシ）シリルプロピルイソシアネート）及び反応溶媒を仕込み、これに触媒を添加する。好ましい手順においては、反応器にＩＩ’、溶媒及び触媒を仕込んだ後、式（ＩＩＩ）のイソシアナトアルキルトリス（トリメチルシロキシ）シラン（例えば、トリス（トリメチルシロキシ）シリルプロピルイソシアネートを滴下添加する。好ましくは、滴下添加を約−１０℃〜約３０℃の温度で開始し、滴下添加の間、反応混合物の内部温度が５０℃より低くなるように調整する。反応温度は、約−１０℃〜約１２０℃の範囲内に調整するのが好ましく、より好ましい範囲は２０〜５０℃である。ＩＲ（赤外線）モニタリングを行い、イソシアネート基に割り当てたピークがＩＲチャートから消えた時点で、反応終了が感知される。例えば、（実施例に示すように）反応は約４０℃の反応温度において約３時間以内で終了する。
【００９１】
反応のため、ＩＩ’及び式（ＩＩＩ）のイソシアナトアルキルトリス（トリメチルシロキシ）シラン（例えば、トリス（トリメチルシロキシ）シリルプロピルイソシアネート）は任意のモル比で使用してよい。しかし、式（ＩＩＩ）のイソシアナトアルキルトリス（トリメチルシロキシ）シラン（例えば、トリス（トリメチルシロキシ）シリルプロピルイソシアネート）をＩＩ’中のヒドロキシル基のモル数に対して過剰なモル数で使用するのは、好ましくない。このような場合、イソシアネート基が残留するので、残留イソシアネートを排除するためにアルコールなどを加えなければならないからである。このような理由から、ＩＩ’は式（ＩＩＩ）のイソシアナトアルキルトリス（トリメチルシロキシ）シラン（例えば、トリス（トリメチルシロキシ）シリルプロピルイソシアネート）のモル当たり約１．０〜約１．２モルのヒドロキシル基が得られるような量（即ち、式（ＩＩＩ）のイソシアナトアルキルトリス（トリメチルシロキシ）シランに対するＩＩ’のモル比が約１．０〜約１．２となるような量）で使用するのが好ましい。ＩＩ’において、ｑ１は６〜２０の整数、好ましくは８〜１４の整数である。
【００９２】
特定の用語、器具（装置）、及び方法を用いて本発明の様々な実施態様を記述してきたが、このような記述はもっぱら説明を目的とするものである。使用した文言は、限定のための文言というよりむしろ説明のための文言である。以下の請求項に記載する本発明の精神又は範囲を逸脱することなく、様々な変更を加えることが、当業者には可能であることが理解されるべきである。また、様々な実施態様の各面は、全体として又は部分的に交換してもよく、あるいは、任意に組み合わせること及び／又は共に用いることが可能であることが、理解されるべきである。従って、別記請求項の精神及び範囲は、本明細書に含まれる好ましい説明態様に限定されるべきものではない。
【実施例】
【００９３】
以上の開示によれば、当業者は本発明を実施することができるであろう。特定の実施態様及びその利益を読む者がよりよく理解できるためには、以下の非限定的実施例を参照することが推奨される。しかしながら、以下の実施例は、本発明の範囲を限定するものと読解されるべきではない。
【００９４】
［実施例１］
酸素透過度の測定
レンズの見掛けの酸素透過度（ｏｘｙｇｅｎ  ｐｅｒｍｅａｂｉｌｉｔｙ）及びレンズ材料の酸素透過率（ｏｘｙｇｅｎ  ｔｒａｎｓｍｉｓｓｉｂｉｌｉｔｙ）を、米国特許第５，７６０，１００号及びウィンタートン（Ｗｉｎｔｅｒｔｏｎ）らの論文（角膜−国際角膜学会議事録１１１、Ｈ．Ｄ．カバナー編、レーブン出版、ニューヨーク、１９９８年、ｐｐ２７３−２８０（Ｔｈｅ  Ｃｏｒｎｅａ：Ｔｒａｎｓａｃｔｉｏｎｓ  ｏｆ  ｔｈｅ  Ｗｏｒｌｄ  Ｃｏｎｇｒｅｓｓ  ｏｎ  ｔｈｅ  Ｃｏｒｎｅａ  １１１，Ｈ．Ｄ．Ｃａｖａｎａｇｈ  Ｅｄ．，Ｒａｖｅｎ  Ｐｒｅｓｓ：  Ｎｅｗ  Ｙｏｒｋ  １９８８，  ｐｐ２７３−２８０））（両文献は全体として参照により本明細書に組み入れられる）に記載の技法と類似の技法により測定する。酸素フラックス（Ｊ）はＤｋ１０００装置（米国ジョージア州ノークロス（Ｎｏｒｃｒｏｓｓ）のアプライド・デザイン・アンド・ディベロップメント社（Ａｐｐｌｉｅｄ  Ｄｅｓｉｇｎ  ａｎｄ  Ｄｅｖｅｌｏｐｍｅｎｔ  Ｃｏ．）から入手可能）又は類似の分析装置を用いて、湿潤セル内において（即ち、気流を相対湿度約１００％に維持して）３４℃で測定する。既知の酸素含有率（例えば２１％）を有する空気流を約１０〜２０ｃｍ3／分の流量でレンズの一方側を横切って通し、窒素ガス流を１０〜２０ｃｍ3／分の流量でレンズの反対側を通す。測定に先立って、試料を所定の試験温度において３０分以上４５分以下の間、試験媒体（即ち食塩水又は蒸留水）中で平衡させる。被覆層として使用される試験媒体を、いずれも測定に先立って、所定の温度において３０分以上４５分以下の間、平衡させる。撹拌モータの速度は１，２００±５０ｒｐｍに設定するが、これはステッパモータコントローラの指示設定の４００±１５に相当する。系を取り囲む大気圧Ｐmeasuredを測定する。試験のために露出している領域におけるレンズの厚さ（ｔ）は、ミトトヤ社（Ｍｉｔｏｔｏｙａ）のマイクロメーターＶＬ−５０又は類似の装置によって約１０か所で測定し、測定値の平均をとることによって決定する。窒素ガス流中の酸素濃度（即ち、レンズを貫いて拡散する酸素）は、Ｄｋ１０００測定装置を用いて測定する。レンズ材料の見掛けの酸素透過度Ｄｋappは、次式により決まる。
【００９５】
Ｄｋapp＝Ｊｔ／（Ｐoxygen）
式中、Ｊ＝酸素フラックス［マイクロリットルＯ2／ｃｍ2・分］
Ｐoxygen＝（Ｐmeasured−Ｐwater蒸気）
＝（空気流中の％Ｏ2）［ｍｍＨｇ］
＝  空気流中の酸素分圧
Ｐmeasured＝大気圧（ｍｍＨｇ）
Ｐwater蒸気＝０ｍｍＨｇ（３４℃）（乾燥セル中）（ｍｍＨｇ）
Ｐwater蒸気＝４０ｍｍＨｇ（３４℃）（湿潤セル中）（ｍｍＨｇ）
ｔ＝露出した試験領域に亘るレンズの平均厚さ（ｍｍ）
Ｄｋappはバーラー（ｂａｒｒｅｒ）の単位で表す。
【００９６】
材料の見掛けの酸素透過率（Ｄｋ／ｔ）は見掛けの酸素透過度（Ｄｋapp）をレンズの平均厚さ（ｔ）で除すことによって算出してもよい。
【００９７】
上記の測定値は、いわゆる境界層効果について補正していない。境界層効果は酸素フラックスの測定の際にコンタクトレンズ上に水浴又は食塩水浴を使用することに起因する。この境界層効果があると、シリコーンヒドロゲル材料の見掛けのＤｋの報告値は実際の固有のＤｋ値よりも低くなる。更に、境界層効果の相対的影響は、厚いレンズの場合よりも薄いレンズの場合の方が大きい。その正味の影響は、一定であるべきＤｋ報告値がレンズの厚さの関数として変化するように見えることである。
【００９８】
レンズの固有のＤｋ値は、境界層効果による酸素フラックスに対する表面抵抗に関して補正したＤｋ値に基づいて、次のように推定することができる。
【００９９】
参照用のロトラフィルコンＡ（ｌｏｔｒａｆｉｌｃｏｎＡ）（Ｆｏｃｕｓ（登録商標）Ｎ＆Ｄ（登録商標）：チバビジョン社（ＣＩＢＡ  ＶＩＳＩＯＮ  ＣＯＲＰＯＲＡＴＩＯＮ）から入手可能）又はロトラフィルコンＢ（ＡｉｒＯｐｔｉｘ（登録商標）：チバビジョン社から入手可能）レンズの見掛けの酸素透過度の値（単一点）を同じ装置を使って測定する。参照用レンズは供試レンズと同程度の度のもので、供試レンズと同時に測定に供される。
【０１００】
上述の見掛けのＤｋの測定手順に従って、同じ装置を使って、ロトラフィルコンＡ又はロトラフィルコンＢ（参照用）レンズの一連の厚さのものを貫く酸素フラックスを測定して、参照用レンズの固有のＤｋ値（Ｄｋi）を求める。一連の厚さはおよそ１００μｍ以上の厚さの範囲をカバーする必要がある。好ましくは、参照用レンズの厚さの範囲は供試レンズの厚さの限界を確定する。これら参照用レンズのＤｋappは、供試レンズに用いたものと同じ装置で測定しなければならず、また、供試レンズと同時に測定することが理想的である。装置の構成と測定パラメーターは、実験の全体を通して一定に維持しなければならない。各試料の測定は、必要ならば複数回行ってもよい。
【０１０１】
参照用レンズの測定結果から、式１を用いて、残留酸素抵抗値Ｒrを算出する。
【数１】
2016501948.tif 000007
式１中、ｔは供試レンズの厚さ（つまり、参照用レンズの厚さでもある）であり、ｎは測定に供した参照用レンズの数である。残留酸素抵抗値Ｒrをｔデータに対してプロットし、Ｙ＝ａ＋ｂＸ［式中、ｊ番目のレンズについて、Ｙj＝（ΔＰ／Ｊ）j且つＸ＝ｔjである。］の形の曲線をあてはめる。残留酸素抵抗値Ｒrはａに等しい。
以上のようにして求めた残留酸素抵抗値を用い、式２に基づいて、供試レンズの正しい酸素透過度Ｄｋc（推定固有Ｄｋ）を算出する。
Ｄｋc＝ｔ／［（ｔ／Ｄｋa）−Ｒr］      （２）
こうして推定した供試レンズの固有Ｄｋを用いて、同じ試験環境において標準厚さのレンズの見掛けのＤｋ（Ｄｋa_std）はどうなっていたかを、式３に基づいて算出することができる。ロトラフィルコンＡの標準厚さ（ｔstd）は８５μｍである。ロトラフィルコンＢの標準厚さは６０μｍである。
Ｄｋa_std＝ｔstd／［（ｔstd／Ｄｋc）＋Ｒr_std］      （３）
【０１０２】
イオン透過度の測定
レンズのイオン透過度は、米国特許第５，７６０，１００号（全体として参照して本明細書に包含する）に記載の手順に従って測定される。以下の実施例において報告されるイオン透過度の値は、参照用材料としてのレンズ材料アルサコン（Ａｌｓａｃｏｎ）についての相対的イオノフラックス拡散係数（Ｄ／Ｄref）である。アルサコンは０．３１４×１０-3ｍｍ2／分のイオノフラックス拡散係数を有する。
【０１０３】
［実施例２］
モノマー（１Ａ）の合成
ジムロート冷却器、温度計及び滴下漏斗を備えた２Ｌフラスコに、ＭＡ−８０Ａ（ｑ１＝８、日本乳化剤社製、ヒドロキシル価１３１ｍｇＫＯＨ／ｇ、ポリエチレングリコール／ポリエチレンジメタクリレート／ＩＩ＝５／１０／８５）４７１ｇ（１．１モル）、ウレタン形成触媒としてのトリス（２，４−ペンタンジオナト）鉄（ＩＩＩ）０．０９ｇ（反応物に対して１００ｐｐｍ）、及び溶媒としてのメチルエチルケトン８００ｇを仕込む。フラスコを３０℃に加熱した後、トリス（トリメチルシロキシ）シリルプロピルイソシアネート３７９ｇ（１モル）を滴下漏斗から１時間かけて滴下添加する。この時点で、系内温度は４０℃に上昇する。３５〜４５℃の系内温度で反応を３時間続ける。ＩＲ分析によってイソシアネート基の消費を確認する。シリカゲル１７０ｇを反応溶液に添加し、１時間撹拌して脱色する。シリカゲルを濾過で除去し、溶媒ＭＥＫを６０℃の系内温度において真空で蒸留して除去して、モノマー（１Ａ）を５７８ｇ得る。（式（ＩＩ）のポリオキシエチレンメタクリレートにおいて、ｑ１は８、Ｒ1はメチルであり、Ｒ2は−ＣＨ2ＣＨ2ＣＨ2−である。）
【０１０４】
モノマー（１Ｂ）の合成
ＭＡ−８０Ａの代わりにＭＡ−１００Ａ（ｑ１＝１０、日本乳化剤社製、ポリエチレングリコール／ポリオキシエチレンジメタクリレート／ＩＩ＝６／１４／８０）５５６ｇ（１．１モル）を用いた以外は上記のモノマー（１Ａ）の合成と同様にして、反応を行う。脱色の後、溶媒ＭＥＫを６０℃において真空で蒸留して除去して、モノマー（１Ｂ）を６６５ｇ得た。（式（ＩＩ）のポリオキシエチレンメタクリレートにおいて、ｑ１は１０、Ｒ1はメチルであり、Ｒ2は−ＣＨ2ＣＨ2ＣＨ2−である。）
【０１０５】
ＴＲＩＳ含有ビニル系モノマーのキャラクタリゼーション
モノマー（１Ａ）は、２５℃で１２３ｍｍ2／秒の粘度、２５℃で１．４４７７の屈折率、及び液体クロマトグラフィーで測定して９４％の純度を有する無色透明な液体である。
【０１０６】
モノマー（１Ｂ）は、２５℃で１１９ｍｍ2／秒の粘度、２５℃で１．４４９３の屈折率、及び液体クロマトグラフィーで測定して８９％の純度を有する無色透明な液体である。図１はモノマー（１Ｂ）の1Ｈ−ＮＭＲスペクトルを示す図である。
【０１０７】
［実施例３］
マクロマーの合成
マクロマーの合成は、米国特許第５，８４９，８１１号の実施例Ｂ−１〜Ｂ−４に教示されていることにほぼ沿う以下の手順に従って行う。
【０１０８】
１，０３０ｇ／ｍｏｌの平均分子量を有し、末端基滴定で測定して１．９６ｍｅｑ／ｇのヒドロキシル基を含むパーフルオロポリエーテルＦｏｍｂｌｉｎ（登録商標）ＺＤＯＬ（ミラノのアウシモント社（Ａｕｓｉｍｏｎｔ  Ｓ．ｐ．Ａ）から入手）５１．５ｇ（５０ｍｍｏｌ）をジブチル錫ジラウレート５０ｍｇと共に三つ口フラスコに導入する。フラスコ内容物を撹拌しつつ約２０ｍｂａｒまで真空引きし、その後、アルゴンを用いて戻す。この操作を２回繰り返す。次いで、アルゴン下に保持した蒸留したてのイソホロンジイソシアネート２２．２ｇ（０．１ｍｏｌ）をアルゴンの対向流を通して添加する。水浴で冷却することにより、フラスコ内温度を３０℃より低い温度に保持する。室温で一晩撹拌して、反応を終了する。イソシアネート滴定によると、ＮＣＯ含有量は１．４０ｍｅｑ／ｇ（理論値：１．３５ｍｅｑ／ｇ）である。
【０１０９】
２，０００ｇ／ｍｏｌ（滴定によると１．００ｍｅｑ／ｇのヒドロキシル基）の平均分子量を有し、α，ω−ヒドロキシプロピル基を末端基とするポリジメチルシロキサンＫＦ−６００１（信越化学工業社製）２０２ｇをフラスコに導入する。フラスコ内容物を約０．１ｍｂａｒまで真空引きし、アルゴンを用いて戻す。この操作を２回繰り返す。脱気したシロキサンを、アルゴン下に保持した蒸留したてのトルエン２０２ｍｌに溶解し、ジブチル錫ジラウレート（ＤＢＴＤＬ）１００ｍｇを添加する。この溶液を完全に均質化した後、イソホロンジイソシアネート（ＩＰＤＩ）と反応させたパーフルオロエーテルの全てをアルゴン下で添加する。室温で一晩撹拌して、反応を終了する。室温において高真空下で溶媒を留去する。ミクロ滴定によると、ヒドロキシル基は０．３６ｍｅｑ／ｇ（理論値：０．３７ｍｅｑ／ｇ）である。
【０１１０】
２−イソシアナトエチルメタクリレート（ＩＥＭ）１３．７８ｇ（８８．９ｍｍｏｌ）をアルゴン下においてα，σ−ヒドロキシプロピルを末端に有するポリシロキサン−パーフルオロポリエーテル−ポリシロキサン三ブロック共重合体（化学量論的平均では三ブロック共重合体であるが、他のブロック長部分も存在する）２４７ｇに添加する。この混合物を３日間、室温で撹拌する。この後、ミクロ滴定によると、イソシアネート基はもはや全く見られない（検出限界：０．０１ｍｅｑ／ｇ）。メタクリル基は０．３４ｍｅｑ／ｇ見られる（理論値：０．３４ｍｅｑ／ｇ）。
【０１１１】
このようにして製造したマクロマーは完全に無色で清澄である。これを光の非存在下において空気中室温で数か月保存しても、分子量は全く変化しない。
【０１１２】
［実施例４］
実施例３で調製したマクロマー、実施例２で調製したモノマー（１Ａ）、Ｎ，Ｎ−ジメチルアクリルアミド（ＤＭＡ）、溶媒（１−プロパノール（１−ＰｒＯＨ）又はエタノール（Ｅｔ−ＯＨ））、光開始剤（Ｄａｒｏｃｕｒ（登録商標）１１７３、チバケミカルズ社（Ｃｉｂａ  Ｃｈｅｍｉｃａｌｓ）製）から表１に示す組成を有するレンズ用配合物を調製する。成分の濃度は全て重量パーセント（％ｗ／ｗ）である。
【０１１３】
製造したレンズ用配合物のフォトレオロジーを調べ、結果を表１に記載する。
【０１１４】
レンズを形成するため、以上のように調製したレンズ用配合物を、ほこりを除去したポリプロピレン製のコンタクトレンズ用型にピペットで仕込む。型を閉じ、紫外線照射（５０ｍＷ／ｃｍ2，３０分）によって重合反応と架橋を同時に行う。次いで型を開き、イソプロパノールの中に入れて、形成されたレンズが型から膨れ出るようにする。レンズを１００％イソプロピルアルコールで少なくとも４時間抽出した後、水の中に入れる。レンズを被覆し、特別設計のホイルパッケージ内でリン酸緩衝生理食塩水溶液中で最終的に平衡させた後、１２０℃で３０分オートクレーブ処理をする。こうして得られたレンズをキャリクタリゼーションし、その物理的並びに機械的性質（酸素透過度−Ｄｋｃ、イオン透過度−ＩＰ、平衡含水量−％ｗ／ｗ、弾性率Ｅ’−ＭＰａ、破断伸び−ＥｔＢ％）を表１に記載する。
【０１１５】
【表１】
2016501948.tif 000008
【図１】
2016501948.tif 000011
【国際調査報告】
2016501948.tif 000012
2016501948.tif 000013